(57)【特許請求の範囲】
【請求項１】
ジカルボン酸成分（Ａ）とグリコール成分（Ｂ）からなり、以下の条件を満たす共重合ポリエステル樹脂。
（ｉ）（Ａ）成分において、芳香族ジカルボン酸の共重合割合が８０モル％以上である。
（ｉｉ）（Ｂ）成分において、ビスフェノキシエタノールフルオレンの共重合割合が３０〜８０モル％、一般式（１）で示されるグリコールの共重合割合が２０〜７０モル％、イソソルビドおよび／またはトリシクロデカンジメタノールの共重合割合が１０〜４０モル％である。
（ｉｉｉ）数平均分子量が８０００以上である。
（ｉｖ）ガラス転移温度が１００℃以上である。
【化１】
0005576687.tif 000009
（式中、Ｒ１は炭素数１〜２のアルキル基を表し、Ｒ２は水素および炭素数１〜２のアルキル基から選択されたものを表し、ｍ、ｎはｍ＋ｎ＝１、２を満たす０〜２の整数を表す。）
【請求項２】
請求項１に記載の共重合ポリエステル樹脂を１０質量％以上含有するポリエステル溶液であって、前記溶液の溶媒がシクロヘキサノン、２−ブタノン、トルエンからなる群より選ばれた１種以上の溶媒であるポリエステル溶液。
【請求項３】
請求項２記載のポリエステル溶液を用いた塗料またはコーティング剤。
【発明の詳細な説明】
【技術分野】
【０００１】
本発明は、耐熱性に優れた可溶性共重合ポリエステル樹脂に関するものである。
【背景技術】
【０００２】
共重合ポリエステル樹脂は、ガラス転移温度と分子量を自由にコントロールできることから、コーティング用途や接着剤用途をはじめ様々な用途で使用されている。しかしながら、耐熱性向上のためにガラス転移温度が高くなるように設計すると、汎用溶剤への溶解性が低下し、溶解性向上のために結晶性を下げるように設計すると、耐熱性が低下する。そのため、良好な溶剤溶解性を有し、同時にガラス転移温度が１００℃以上の共重合ポリエステルを作製することは非常に難しい。
【０００３】
一方、光学材料へのプラスチックの応用が盛んにおこなわれており、中でも、ビスフェノキシエタノールフルオレン（以下、ＢＰＥＦと略称することがある。）を用いたポリエステルは、耐熱性、光学特性および成形性に優れることから、注目されている。
【０００４】
特許文献１〜５では、成形材料としてＢＰＥＦを共重合したポリエステル、特に光学材料用のポリエステルが提案されているが、塩化メチレンなどの含ハロゲン溶媒には溶解するものの、トルエンや２−ブタノンのような汎用溶剤には溶解せず、コーティング用途や接着剤用途では使用が困難であった。また、特許文献６では、粉体塗料用としてＢＰＥＦを共重合したポリエステルが提案されているが、ガラス転移温度が低く、また、汎用溶剤にも溶解しないため、コーティング用途や接着剤用途では使用が困難であった。また、特許文献７では、塗料および接着剤用としてＢＰＥＦを共重合したポリエステルが提案されているが、ガラス転移温度が１００℃以下のため水蒸気に暴露されると塗膜が溶融する問題があった。また、特許文献８では、水性分散体用樹脂として、ＢＰＥＦ、ナフタレンジカルボン酸メチル、５−スルホイソフタル酸ジメチルナトリウム、エチレングリコールを含んだポリエステルが提案されているが、樹脂の固有粘度が０．５３ｄＬ／ｇ以下と比較的低いため加工性が悪く、コーティング用途や接着剤用途では使用が困難であった。
【先行技術文献】
【特許文献】
【０００５】
【特許文献１】特開平０６−４９１８６号公報
【特許文献２】特開平０６−１８４２８８号公報
【特許文献３】特開平０８−１０９２４９号公報
【特許文献４】特開平０８−２６９１７８号公報
【特許文献５】特開平１１−０６０７０６号公報
【特許文献６】特開平１１−２１７５２０号公報
【特許文献７】特開２００１−２９０５号公報
【特許文献８】特開２００９−２４２４６１号公報
【発明の概要】
【発明が解決しようとする課題】
【０００６】
本発明の課題は、前記問題点を解決し、ガラス転移温度が１００℃以上の耐熱性を有し、汎用溶剤に可溶な共重合ポリエステルを提供することである。
【課題を解決するための手段】
【０００７】
本発明者は、鋭意研究した結果、特定のグリコール成分を特定量使用すれば、前記課題が解決されることを見出し、本発明に到達した。
【０００８】
すなわち、本発明の要旨は下記の通りである。
（１）ジカルボン酸成分（Ａ）とグリコール成分（Ｂ）からなり、以下の条件を満たす共重合ポリエステル樹脂。
（ｉ）（Ａ）成分において、芳香族ジカルボン酸の共重合割合が８０モル％以上である。
（ｉｉ）（Ｂ）成分において、ビスフェノキシエタノールフルオレンの共重合割合が３０〜８０モル％、一般式（１）で示されるグリコールの共重合割合が２０〜７０モル％、イソソルビドおよび／またはトリシクロデカンジメタノールの共重合割合が１０〜４０モル％である。
（ｉｉｉ）数平均分子量が８０００以上である。
（ｉｖ）ガラス転移温度が１００℃以上である。
【化１】
0005576687.tif 000002
（式中、Ｒ１は炭素数１〜２のアルキル基を表し、Ｒ２は水素および炭素数１〜２のアルキル基から選択されたものを表し、ｍ、ｎはｍ＋ｎ＝１、２を満たす０〜２の整数を表す。）
（２）（１）に記載の共重合ポリエステル樹脂を１０質量％以上含有するポリエステル溶液であって、前記溶液の溶媒がシクロヘキサノン、２−ブタノン、トルエンからなる群より選ばれた１種以上の溶媒であるポリエステル溶液。
（３）（２）記載のポリエステル溶液を用いた塗料またはコーティング剤。
【発明の効果】
【０００９】
本発明によれば、ガラス転移温度が１００℃以上の耐熱性を有し、汎用溶剤に可溶な共重合ポリエステルが提供される。この共重合ポリエステルを溶解した溶液はコーティング用途や接着剤用途で利用することができ、産業上の利用価値は極めて高い。
【発明を実施するための形態】
【００１０】
以下、本発明を詳細に説明する。
【００１１】
本発明の共重合ポリエステル樹脂は、主としてジカルボン酸成分（Ａ）とグリコール成分（Ｂ）から構成されるものである。
【００１２】
ジカルボン酸成分（Ａ）としては、芳香族カルボン酸を共重合する必要がある。芳香族カルボン酸としては、テレフタル酸、イソフタル酸、フタル酸、ナフタレンジカルボン酸、４、４’−ジカルボキシビフェニル、５−ナトリウムスルホイソフタル酸等が挙げられる。中でも、汎用性が高いテレフタル酸とイソフタル酸が好ましい。
【００１３】
ジカルボン酸成分（Ａ）に対する芳香族カルボン酸の共重合量は、８０モル％以上とすることが必要で、９０モル％以上が好ましい。芳香族カルボン酸の共重合量が８０モル％未満であると、共重合ポリエステル樹脂の耐熱性が低くなり、また、加工性が悪くなるので好ましくない。
【００１４】
ジカルボン酸成分（Ａ）を構成する他のジカルボン酸としては、シュウ酸、マロン酸、コハク酸、アジピン酸、アゼライン酸、セバシン酸、ウンデカン二酸、ドデカン二酸、オクタデカン二酸、アイコサン二酸等の飽和脂肪族ジカルボン酸、フマル酸、マレイン酸、イタコン酸、メサコン酸、シトラコン酸等の不飽和脂肪族ジカルボン酸、１，４−シクロヘキサンジカルボン酸、１，３−シクロヘキサンジカルボン酸、１，２−シクロヘキサンジカルボン酸、２，５−ノルボルネンジカルボン酸の脂環族ジカルボン等が挙げられる。これらは無水物であってもよい。
【００１５】
グリコール成分（Ｂ）としては、式（２）で示されるＢＰＥＦを共重合する必要がある。ＢＰＥＦは、ＪＦＥケミカル社または大阪ガスケミカル社等から入手することができる。
【００１６】
【化２】
0005576687.tif 000003
【００１７】
グリコール成分（Ｂ）に対するＢＰＥＦの共重合量は３０〜８０モル％とすることが必要で、４０〜７５モル％が好ましく、４０〜７０モル％がより好ましい。ＢＰＥＦの共重合量が３０モル％未満であるとガラス転移温度が１００℃よりも低くなる。一方、ＢＰＥＦの共重合量が８０モル％を超えると、溶融粘度が高くなるため高分子量のポリマーを得ることが困難となり、また、汎用溶剤にも溶解しにくくなるので好ましくない。
【００１８】
グリコール成分（Ｂ）として、さらに、一般式（１）で示されるモノマー（以下、「モノマー（１）」と略称する。）を共重合する必要がある。
【００１９】
【化３】
0005576687.tif 000004
（式中、Ｒ１は炭素数１〜２のアルキル基を表し、Ｒ２は独立して水素および炭素数１〜２のアルキル基から選択されたものを表し、ｍ、ｎはｍ＋ｎ＝１、２を満たす０〜２の整数を表す。）
【００２０】
モノマー（１）としては、１，２−プロパンジオール、２−メチル−１,２−プロパンジオール、１，２−ブタンジオール、２−メチル−１，２−ブタンジオール、２−エチル−１，２−ブタンジオール、２−メチル−１，３−プロパンジオール、２，２−ジメチル−１，３−プロパンジオール（ネオペンチルグリコール）、２−エチル−１，３−プロパンジオール、２−メチル−２−エチル−１，３−プロパンジオール、２,２−ジエチル−１，３−プロパンジオール、３−メチル−１，３−ブタンジジオール、３−メチル−１，３−ブタンジオール、１，３−ペンタンジオール、３−メチル−１，３−ペンタンジオール、３−エチル−１，３−ペンタンジオール等が挙げられる。中でも、汎用性と溶剤溶解性の点から、１，２−プロパンジオール、２−メチル−１，３−プロパンジオール、ネオペンチルグリコールが好ましい。
【００２１】
グリコール成分（Ｂ）に対するモノマー（１）の共重合量は、２０〜７０モル％が必要で、２５〜５０モル％が好ましく、３０〜５０モル％がより好ましい。モノマー（１）の共重合量が２０モル％未満であると、溶解性が悪くなり、一方、モノマー（１）の共重合量が７０モル％を超えると、ガラス転移温度が１００℃よりも低くなるので好ましくない。
【００２２】
また、グリコール成分（Ｂ）として、１，４：３，６−ジアンヒドロ−Ｄ−ソルビトール（以下、「イソソルビド」と略称することがある。）および／またはトリシクロデカンジメタノールを共重合すると、可溶性を維持しながら、さらにガラス転移温度を向上させることができるので好ましい。
【００２３】
イソソルビドは式（３）で示される。
イソソルビドは糖類およびでんぷんから容易に得ることができる。例えば、Ｄ−グルコースを水添し、脱水反応をすればイソソルビドを得ることができる。イソソルビドは、ロケット社から入手することができる。
【００２４】
【化４】
0005576687.tif 000005
【００２５】
トリシクロデカンジメタノールは一般式（４）で示される。
トリシクロデカンジメタノールとしては、３(４)、８(９)−ビス(ヒドロキシメチル)−トリシクロ(５．２．１．０２．６)デカン（以下、「ＴＣＤアルコール」と略称する）等が挙げられる。ＴＣＤアルコールは、ＯＸＥＡ社から入手することができる。
【００２６】
【化５】
0005576687.tif 000006
【００２７】
イソソルビドとトリシクロデカンジメタノールの共重合量は、グリコール成分（Ｂ）に対する両者の合計を、１０〜４０モル％とすることが必要であり、１０〜３０モル％とすることが好ましい。
【００２８】
グリコール成分（Ｂ）を構成する他のジオール成分としては、例えば、エチレングリコール、１，３−プロパンジオール、１，３−ブタンジオール、１，４−ブタンジオール、２−アミノ−２−エチル−１，３−プロパンジオール、２−アミノ−２−メチル−１，３−プロパンジオール、２−ブチル−２−エチル−１，３−プロパンジール、３−メチル−１，５−ペンタンジオール、１，５−ペンタンジオール、１，６−ヘキサンジオール、１，７−ヘプタンジオール、１，８−オクタンジオール、１，９−ノナンジオール、１，１０−デカンジオール、ジエチレングリコール、トリエチレングリコール、ジプロピレングリコール、トリプロピレングリコール等の脂肪族グリコール、ビスフェノールＡ、ビスフェノールＳ、ビスフェノールＣ、ビスフェノールＺ、ビスフェノールＡＰ、４，４′−ビフェノールのエチレンオキサイド付加体またはプロピレンオキサイド付加体、１，２−シクロヘキサンジメタノール、１，３−シクロヘキサンジメタノール、１，４−シクロヘキサンジメタノール等の脂環族グリコール、ポリエチレングリコール、ポリプロピレングリコールが挙げられる。
【００２９】
本発明の共重合ポリエステル樹脂には、適度な柔軟性付与、ガラス転移温度の調整などの目的に応じて、ヒドロキシカルボン酸を共重合してもよい。
【００３０】
ヒドロキシカルボン酸成分としては、ｐ−ヒドロキシ安息香酸、ｍ−ヒドロキシ安息香酸、ｏ−ヒドロキシ安息香酸、乳酸、オキシラン、β−プロピオラクトン、β−ブチロラクトン、γ−ブチロラクトン、δ−バレロラクトン、ε−カプロラクトン、グリコール酸、２−ヒドロキシ酪酸、３−ヒドロキシ酪酸、４−ヒドロキシ酪酸、２−ヒドロキシイソ酪酸、２−ヒドロキシ−２−メチル酪酸、２−ヒドロキシ吉草酸、３−ヒドロキシ吉草酸、４−ヒドロキシ吉草酸、５−ヒドロキシ吉草酸、６−ヒドロキシカプロン酸、１０−ヒドロキシステアリン酸等が挙げられ、これらの中でも、汎用性があるε−カプロラクトンが好ましい。
【００３１】
全カルボン酸成分に対するヒドロキシカルボン酸の共重合量は、３０モル％以下が好ましい。ヒドロキシカルボン酸成分の割合が３０モル％を超えると、ガラス転移温度が１００℃よりも低くなる場合がある。なお、「全カルボン酸成分」とは、本発明の共重合ポリエステル樹脂の構成成分とすることのできるジカルボン酸成分（Ａ）、ヒドロキシカルボン酸成分、モノカルボン酸成分、３価以上のカルボン成分の総和を意味する。
【００３２】
共重合ポリエステル樹脂には、少量であれば、３官能以上のカルボン酸成分やアルコール成分を共重合成分として添加してもよい。
【００３３】
３官能以上のカルボン酸成分としては、トリメリット酸、ピロメリット酸、ベンゾフェノンテトラカルボン酸、無水トリメリット酸、無水ピロメリット酸、無水べンゾフェノンテトラカルボン酸、トリメシン酸等の芳香族カルボン酸、１，２，３，４−ブタンテトラカルボン酸等の脂肪族カルボン酸等が挙げられる。
【００３４】
３官能以上のアルコール成分としては、グリセロール、トリメチロールプロパン、トリメチロールエタン、ペンタエリスリトール、α−メチルグルコース、マニトール、ソルビトール等が挙げられる。
【００３５】
これらは必ずしも１種類で用いる必要はなく、樹脂に対し付与したい特性に応じて複数種以上添加して用いることが可能である。３官能以上のモノマーの共重合量としては、全カルボン酸成分または全アルコール成分に対して０．２〜５モル％程度が適当である。３官能以上のモノマーの共重合量が０．２モル％未満であると、添加した効果が発現せず、共重合量が５モル％を超える場合、重合時にゲル化点を超えゲル化が問題になる場合がある。なお、「全アルコール成分」とは、本発明のポリエステルの構成成分とすることのできるグリコール成分（Ｂ）、ヒドロキシカルボン酸成分、モノアルコール成分、３価以上のアルコール成分の総和を意味する。
【００３６】
共重合ポリエステルには、全カルボン酸成分に対して１モル％を超えない範囲で、モノカルボン酸が共重合されていてもよく、また、全アルコール成分に対して１モル％を超えない範囲で、モノアルコールが共重合されていてもよい。モノカルボン酸としては、ラウリン酸、ミリスチン酸、パルミチン酸、ステアリン酸、オレイン酸、リノール酸、リノレン酸、安息香酸、ｐ−ｔｅｒｔ−ブチル安息香酸、シクロヘキサン酸、４−ヒドロキシフェニルステアリン酸等、モノアルコールとしては、オクチルアルコール、デシルアルコール、ラウリルアルコール、ミリスチルアルコール、セチルアルコール、ステアリルアルコール、２−フェノキシエタノール等が挙げられる。
【００３７】
共重合ポリエステル樹脂は、前記のモノマーを組み合わせて、公知の方法で製造することができる。例えば、エステル化反応および重縮合反応からなる方法が挙げられる。
【００３８】
エステル化反応では、全モノマー成分および／またはその低重合体を不活性雰囲気下、加熱溶融して反応させる。反応時間は２．５〜１０時間が好ましく、４時間〜６時間がより好ましい。
【００３９】
重縮合反応は、減圧下、エステル化反応で得られたエステル化物から、グリコール成分を留去させ、所望の分子量に達するまでおこなう。重縮合の反応温度は、２５０〜３００℃が好ましく、２７０〜３００℃がより好ましい。反応温度がこの範囲の場合、溶融粘度が高い本発明の共重合ポリエステルを十分に攪拌でき重合時間を短くすることができる。減圧度は、１３０Ｐａ以下であることが好ましい。減圧度が低いと、重縮合時間が長くなる場合がある。大気圧から１３０Ｐａ以下に達するまで、６０〜１８０分かけて徐々に減圧することが好ましい。
【００４０】
エステル化反応および重縮合反応の際には、必要に応じて、触媒を用いる。触媒としては、テトラブチルチタネートなどの有機チタン酸化合物、酢酸亜鉛、酢酸マグネシウムなどのアルカリ金属、アルカリ土類金属の酢酸塩、三酸化アンチモン、ヒドロキシブチルスズオキサイド、オクチル酸スズ等の有機錫化合物等が挙げられる。触媒の使用量は、生成する樹脂質量に対し、1．０質量％以下とすることが好ましい。
【００４１】
共重合ポリエステル樹脂に所望の酸価や水酸基価を付与する場合には、前記の重縮合反応に引き続き、多塩基酸成分や多価グリコール成分をさらに添加し、不活性雰囲気下、解重合をおこなうことができる。
【００４２】
共重合ポリエステル樹脂の数平均分子量は８，０００以上とすることが必要で、１０，０００以上であることが好ましい。数平均分子量が８，０００未満では、加工性が悪く、コーティングした際に塗膜が割れてしまうので好ましくない。
【００４３】
共重合ポリエステル樹脂のガラス転移温度は、１００℃以上であることが必要で、１１０℃以上がより好ましい。ガラス転移温度が１００℃よりも低いと、水蒸気にさらした際、塗膜が溶融するので好ましくない。
【００４４】
共重合ポリエステルの数平均分子量は、重合時間や解重合量を制御することにより上記範囲に調整することができる。また、ガラス転移温度は、共重合するモノマーの組み合わせを適宜選択することにより、上記範囲に調整することができる。トリシクロデカンジメタノール、イソソルビド、ＢＰＥＦを共重合すると、ガラス転移温度は高くなり、モノマー(１)を共重合すると、ガラス転移温度は低くなる傾向にある。
【００４５】
本発明の共重合ポリエステル樹脂は、溶剤への溶解性に優れるため、様々な汎用溶媒に溶解させてポリエステル溶液として利用することができる。２５℃において、溶液濃度は１０質量％以上が好ましく、１０〜５０質量％がより好ましく、２５〜４０質量％がさらに好ましい。ポリエステルの溶液濃度が１０質量％未満であると、塗料やコーティング剤として使用する際の作業性が低下する。溶液濃度の上限は特にないが、溶液の粘性が高くなりすぎないためには５０質量％以下が好ましい。用いる溶媒としては、シクロヘキサノン、２−ブタノン、トルエン等が挙げられる。これらは単独で用いてもよく、２種以上を用いてもよい。中でも、溶解性が高いことから、シクロヘキサノンと、２−ブタノンとトルエンの併用が好ましい。２−ブタノンとトルエンを併用する場合、両者の質量比は特に限定されないが、８０／２０〜２０／８０の範囲とすることが好ましい。
【００４６】
本発明の共重合ポリエステル樹脂には、必要に応じて、硬化剤、紫外線吸収剤、離型剤、滑剤、各種添加剤、酸化チタン、亜鉛華、カーボンブラック等の顔料、顔料分散剤、染料、ポリエステル樹脂、ウレタン樹脂、オレフィン樹脂、アクリル樹脂、アルキド樹脂、セルロース誘導体等を配合することができる。
【実施例】
【００４７】
以下、本発明を実施例によって具体的に説明するが、本発明はこれらによって限定されるものではない。なお、共重合ポリエステル樹脂の物性測定は以下の方法によりおこなった。
【００４８】
（１）樹脂組成
１Ｈ−ＮＭＲ分析（日本電子データム製、５００ＭＨｚ）により求めた。
（２）数平均分子量
数平均分子量は、ＧＰＣ分析（島津製作所製の送液ユニットＬＣ−１０ＡＤｖｐ型および紫外−可視分光光度計ＳＰＤ−６ＡＶ型を使用、検出波長：２５４ｎｍ、溶媒：クロロホルム、ポリスチレン換算）により求めた。
【００４９】
（３）ガラス転移温度
共重合ポリエステル樹脂１０ｍｇをサンプルとし、ＤＳＣ（示差走査熱量測定）装置（パーキンエルマー社製  ＤＳＣ７）を用いて昇温速度１０℃／分の条件で測定をおこない、得られた昇温曲線中のガラス転移に由来する２つの折曲点温度の中間値を求め、これをガラス転移温度（Ｔｇ）とした。
（４）溶解性能
ガラス製容器に、樹脂ペレット１０ｇ、２−ブタノン／トルエン混合溶媒（質量比１／１）９０ｇを入れ、ペイントシェーカーを用いて２５℃で６時間振盪させ、溶解状態を観察した。溶解したものを「○」、溶解しなかったものを「×」とした。また、溶媒としてシクロヘキサノンを用いて同様の試験をおこなった。いずれかの溶媒で「○」になった場合、溶解性能があるとした。
【００５０】
（５）加工性
卓上型コーティング装置(安田精機製、フィルムアプリケーターＮｏ．５４２−ＡＢ型、バーコータ装着)を用いて、ＰＥＴフィルム（５０μｍ、ユニチカ社製）基材上に（４）で作製したトルエン／２−ブタノン混合溶媒溶液をコーティングし、続いて１００℃に設定されたオーブン中で１分間加熱し、基材上に厚み約１０μｍの塗膜を形成させたコートフィルムを作製した。（４）でトルエン／２−ブタノン混合溶媒に溶解せず、シクロヘキサノンに溶解した場合は、オーブンの温度設定を１５０℃とした以外は、トルエン／２−ブタノン混合溶媒を用いた場合と同様にコートフィルムを作製した。得られたコートフィルムを１８０°方向に折り曲げ、塗膜が割れなければ「○」とし、塗膜が割れた場合「×」とした。
（６）耐水蒸気性
（５）で作製した塗膜を、１００℃に加熱した蒸気に３０秒間暴露し、塗膜の様子を観察した。塗膜が溶融しなかった場合、耐水蒸気性は「○」とし、塗膜が溶融した場合、耐水蒸気性は「×」とした。
【００５１】
参考例１
テレフタル酸１６６１質量部、ＢＰＥＦ２１９３質量部、ネオペンチルグリコール８８５質量部、トリメリロールプロパン２．７質量部（テレフタル酸：ＢＰＥＦ：ネオペンチルグリコール：トリメチロールプロパン＝１００：５０：８５：０．２（モル比））からなる混合物を、攪拌しながら、オートクレーブ中、３時間、０．３ＭＰａ、２６０℃で制御し、そのあと、放圧したのち３時間、常圧、２６０℃でエステル化反応をおこなった。次いで、２７０℃に昇温し、触媒としてテトラブチルチタネート６．８質量部（テレフタル酸１モルあたり２０×１０−４モル）を投入し、系の圧力を徐々に減じて１．５時間後に１３Ｐａとし、重縮合反応をおこなった。適当な粘度になるまで重縮合をおこない、ストランドカッターを用いて、ペレット状の共重合ポリエステルを得た。
【００５２】
参考例２〜４、実施例１〜８、比較例１〜５
使用するモノマーと仕込組成を変更した以外は、参考例１と同様の操作をおこなって、共重合ポリエステル樹脂を得た。
【００５３】
表１と表２に、樹脂の仕込樹脂組成、最終樹脂組成および特性値を示す。
【００５４】
【表１】
0005576687.tif 000007
【００５５】
【表２】
0005576687.tif 000008
【００５６】
実施例１〜８においては、いずれもガラス転移温度が１００℃以上、かつ、汎用溶剤に溶解し、耐熱性、溶解性能が良好であった。その溶液を用いて作製した塗膜は、いずれも加工性に優れており、また、水蒸気に曝しても塗膜は溶融せず耐水蒸気性は良好であった。
【００５７】
それに対して、比較例１は、ＢＰＥＦの共重合量が少なく、モノマー（１）の共重合量が多かったため、ガラス転移温度が１００℃に達せず耐熱性、耐水蒸気性が低いものであった。
比較例２は、ＢＰＥＦの共重合量が多かったため、溶解性能が悪く塗膜を作製することができなかった。
比較例３は、芳香族カルボン酸の共重合量が少なかったため、ガラス転移温度が１００℃に達せず耐熱性、耐水蒸気性が低いものであった。
比較例４は、モノマー（１）の共重合量が少なかったため、溶解性能が悪く塗膜を作製することができなかった。
比較例５は、分子量が８０００よりも低かったため、塗膜は作製できたものの、加工性が悪かった。